(57)【特許請求の範囲】
【請求項１】
一般式ＬｉＭＳＯ4Ｆ（ＭはＦｅ，Ｍｎ及びＺｎよりなる群から選択される少なくとも１種類の元素）で表される第１の化合物を含む粒子と、
前記粒子の表面を被覆し、一般式ＬｉＭ’ＰＯ4（Ｍ’はＦｅ，Ｍｎ，Ｃｏ及びＭｇよりなる群から選択される少なくとも１種類の元素）で表される第２の化合物を含む被覆層と
を含むことを特徴とする正極活物質。
【請求項２】
表面を被覆する炭素含有層をさらに含むことを特徴とする請求項１記載の正極活物質。
【請求項３】
前記粒子の平均粒径は、０．１μｍ以上１０μｍ以下の範囲であることを特徴とする請求項１または２に記載の正極活物質。
【請求項４】
前記被覆層の厚さは、１ｎｍ以上１μｍ以下の範囲であることを特徴とする請求項１〜３のいずれか１項に記載の正極活物質。
【請求項５】
請求項１〜４のいずれか１項に記載の正極活物質を含む正極と、
負極と、
非水電解質と
を含むことを特徴とする非水電解質電池。
【請求項６】
請求項５に記載の非水電解質電池を一以上含むことを特徴とする電池パック。
【発明の詳細な説明】
【技術分野】
【０００１】
実施形態は、正極活物質、非水電解質電池及び電池パックに関する。
【背景技術】
【０００２】
リチウムイオン二次電池の電気自動車やハイブリッド電気自動車への適用が進むにつれ、更なる高エネルギー密度化が必要とされている。現在、安全性の高い正極材料として、ＬｉＦｅＰＯ4等が実用化されているが、平均作動電位がＬｉ基準で３．４Ｖと低い。リチウムイオン二次電池の高エネルギー密度化のためには、より高作動電位の正極活物質が不可欠である。【０００３】
上記の要望を満たす正極材料として、近年、タボライト型またはトリプライト型の結晶構造を有するＬｉ（Ｆｅ，Ｍｎ）ＳＯ4Ｆが幅広く研究されている。タボライト型のＬｉ（Ｆｅ，Ｍｎ）ＳＯ4Ｆの平均作動電位は３．６Ｖ（vs. Li/Li+）、トリプライト型のＬｉ（Ｆｅ，Ｍｎ）ＳＯ4Ｆの平均作動電位は３．９Ｖ（vs. Li/Li+）であることから、これらは次世代の高エネルギー密度二次電池正極材料として有望である。しかしながら、これらの正極材料は、潮解性が高く、電池製造時の空気中の水分や、電池内部で発生する水分によって特性が低下するという問題点を有する。
【先行技術文献】
【特許文献】
【０００４】
【特許文献１】特表２０１０−５１０６３１号公報
【特許文献２】特開２００９−１２９７２１号公報
【発明の概要】
【発明が解決しようとする課題】
【０００５】
実施形態は、潮解が抑制され、放電容量及び充放電サイクル性能を向上することが可能な正極活物質、非水電解質電池及び電池パックを提供することを目的とする。
【課題を解決するための手段】
【０００６】
実施形態によれば、第１の化合物を含む粒子と、第２の化合物を含む被覆層とを含む正極活物質が提供される。第１の化合物は、一般式ＬｉＭＳＯ4Ｆ（ＭはＦｅ，Ｍｎ及びＺｎよりなる群から選択される少なくとも１種類の元素）で表される。被覆層は、粒子の表面を被覆する。第２の化合物は、一般式ＬｉＭ’ＰＯ4（Ｍ’はＦｅ，Ｍｎ，Ｃｏ及びＭｇよりなる群から選択される少なくとも１種類の元素）で表される。
【図面の簡単な説明】
【０００７】
【図１】第１実施形態に係る扁平型非水電解質電池の断面図。
【図２】図１のＡ部の拡大断面図。
【図３】第１実施形態に係る他の扁平型非水電解質電池を模式的に示す部分切欠斜視図。
【図４】図３のＢ部の拡大断面図。
【図５】第２実施形態に係る電池パックの分解斜視図。
【図６】図５の電池パックの電気回路を示すブロック図。
【発明を実施するための形態】
【０００８】
（第１の実施形態）
第１の実施形態によれば、粒子と、被覆層とを含む正極活物質が提供される。粒子は、一般式ＬｉＭＳＯ4Ｆ（ＭはＦｅ，Ｍｎ及びＺｎよりなる群から選択される少なくとも１種類の元素）で表される第１の化合物を含む。また、被覆層は、粒子の表面を被覆し、一般式ＬｉＭ’ＰＯ4（Ｍ’はＦｅ，Ｍｎ，Ｃｏ及びＭｇよりなる群から選択される少なくとも１種類の元素）で表される第２の化合物を含む。第２の化合物はオリビン型の結晶構造を有する。
【０００９】
被覆層は、第１の化合物が雰囲気中の水分と反応するのを抑えることができるため、正極活物質の潮解を回避することができる。また、被覆層に含まれる第２の化合物は、リチウム（又はリチウムイオン）を吸蔵放出するため、被覆層は正極活物質層として機能し、被覆層を通して第１の化合物にリチウム又はリチウムイオンが供給される。よって、被覆層は、第１の化合物のリチウム（又はリチウムイオン）の吸蔵放出反応を妨げることなく、正極活物質の潮解を回避することができる。これにより、実施形態に係る正極活物質を含む非水電解質電池は、優れた充放電サイクル性能を実現することができる。
【００１０】
第１の化合物は、タボライト型の結晶構造を有する場合、その平均作動電位はリチウム基準で３．６Ｖ（vs. Li/Li+）となる。また、第１の化合物がトリプライト型結晶構造を有する場合、平均作動電位は３．９Ｖ（vs. Li/Li+）となる。第２の化合物の平均作動電位は、３．４〜４．０Ｖ（vs. Li/Li+）で、例えばＬｉＦｅＰＯ4の場合に３．４Ｖ（vs. Li/Li+）である。よって、第２の化合物の平均作動電位は第１の化合物とほぼ等しい。非水電解質電池の放電において、まず、第１の化合物によるリチウム（又はリチウムイオン）吸蔵反応が生じた後、第２の化合物によるリチウム（又はリチウムイオン）吸蔵反応が生じ、放電終止に至る。第１の化合物による充放電反応が主体となることから、正極は高電位を維持できる。その結果、高エネルギー密度な非水電解質電池を実現することができる。
【００１１】
従って、実施形態によれば、潮解反応が抑制され、非水電解質電池のエネルギー密度及び充放電サイクル性能を向上することが可能な正極活物質を提供することができる。
【００１２】
以下、正極活物質について、さらに説明する。
【００１３】
正極活物質の潮解を防止するため、被覆層は、粒子の表面全体を均一に被覆していることが望ましい。また、正極活物質を１００質量％とした場合、被覆層の量を０．５質量％以上２０質量％以下にすることが望ましい。被覆層の量を０．５質量％以上にすることにより、正極活物質の潮解による充放電性能の劣化を防止することができる。被覆層の量が多い方が、正極活物質の潮解を防止する効果が高くなるものの、平均作動電位の低い第２の化合物の割合が多くなることから、正極の作動電位が低くなる恐れがある。被覆層の量を２０質量％以下にすることにより、高い正極電位を実現することができる。被覆層の量のより好ましい範囲は、１質量％以上２０質量％以下である。
【００１４】
正極活物質の電気伝導性を向上させるため、正極活物質の表面を炭素含有層で被覆してもよい。炭素含有層は、被覆層上に形成されることが望ましい。炭素含有層に含まれる炭素材料としては、例えば、アセチレンブラック、カーボンブラック及び黒鉛よりなる群から選択される少なくとも１種類の材料を挙げることができる。
【００１５】
粒子の平均粒径（被覆層を除く）は、０．１μｍ以上１０μｍ以下の範囲であることが望ましい。平均粒径を０．１μｍ以上にすることにより、正極活物質の比表面積が適度な大きさになり、雰囲気中の水分と第１の化合物との反応を被覆層で防止する効果を高くすることができる。また、平均粒径を１０μｍ以下にすることにより、粒子内のリチウム（またはリチウムイオン）拡散速度を高くして高い放電容量を得ることができる。平均粒径のより好ましい範囲は、０．１μｍ以上１μｍ以下である。
【００１６】
被覆層の厚さは、１ｎｍ以上１μｍ以下の範囲であることが望ましい。厚さを１ｎｍ以上にすることにより、正極活物質の潮解を防止する効果を高くすることができる。また、粒子のリチウム（またはリチウムイオン）の吸蔵放出は、被覆層を通して行われるため、厚さを１μｍ以下にすることにより、正極活物質のリチウム（またはリチウムイオン）の吸蔵放出を円滑にすることができる。厚さのより好ましい範囲は、１０ｎｍ以上１００ｎｍ以下である。
【００１７】
粒子の平均粒径及び被覆層の厚さは、透過型電子顕微鏡（ＴＥＭ）観察により測定することができる。例えば、正極より測定する際には、正極に対し集束イオンビーム等によって薄片化された正極活物質を用いて１０万倍にてＴＥＭ観察を行い、得られた画像から、その粒径および被覆層の厚さを測定する。測定は少なくとも任意の１０点で測定した結果の平均とする。
【００１８】
正極活物質は、例えば、以下に説明する方法で合成される。まず、遷移金属硫酸塩水和物と、フッ化リチウムを密閉容器に封入し、２５０℃以上３００℃以下の範囲で加熱することにより、第１の化合物を含む粒子を合成する。遷移金属には、第１の化合物に含まれるＭと同じ種類の元素、すなわち、Ｆｅ，Ｍｎ及びＺｎよりなる群から選択される少なくとも１種類の元素が含まれる。ＭとしてＦｅのみを用いた場合、ＬｉＦｅＳＯ4Ｆはタボライト型の結晶構造を有し、平均作動電位は３．６Ｖ（vs. Li/Li+）となる。また、Ｍとして、Ｆｅ：Ｍｎが９：１またはＦｅ：Ｚｎが９：１からなるものを用いた場合、結晶構造はトリプライト型となり、平均作動電位は３．９Ｖ（vs. Li/Li+）となる。
【００１９】
得られた第１の化合物を含む粒子と、Ｍ’ （Ｍ’はＦｅ，Ｍｎ，Ｃｏ及びＭｇよりなる群から選択される少なくとも１種類の元素）の硫酸塩水和物と、リン酸リチウムに非水溶媒（例えば、有機溶媒、イオン液体等）を加えて密閉容器に封入し、１５０℃以上３５０℃以下の範囲で加熱することによって、第１の化合物を含む粒子の表面に、第２の化合物を含む被覆層が被覆され、正極活物質が得られる。
【００２０】
第１の実施形態の正極活物質によれば、第１の化合物を含む粒子の表面を第２の化合物を含む被覆層で被覆するため、潮解反応が抑制され、非水電解質電池の放電容量及び充放電サイクル性能を向上することが可能な正極活物質を提供することができる。
【００２１】
（第２の実施形態）
第２の実施形態によれば、正極と、負極と、非水電解質とを含む非水電解質電池が提供される。正極は、第１の実施形態に係る正極活物質を含む。また、非水電解質電池は、正極と負極の間に配置されるセパレータと、外装部材とを含む。外装部材には、正極、負極、セパレータ及び非水電解質が収容される。
【００２２】
以下、正極、負極、非水電解質、セパレータ及び外装部材について説明する。
【００２３】
１）正極
正極は、正極集電体と、正極集電体の片面または両面に形成され、正極活物質、導電剤及び結着剤を含む正極材料層（正極活物質含有層）とを含む。
【００２４】
活物質には、例えば、第１実施形態の正極活物質を用いることができる。使用する正極活物質の種類は１種類または２種類以上にすることができる。
【００２５】
導電剤は、活物質の集電性能を高め、集電体との接触抵抗を抑える。導電剤の例は、アセチレンブラック、カーボンブラック、黒鉛などの炭素質物を含む。
【００２６】
結着剤は、活物質と導電剤を結着させる。結着剤の例は、ポリテトラフルオロエチレン（ＰＴＦＥ）、ポリフッ化ビニリデン（ＰＶｄＦ）、フッ素系ゴムを含む。
【００２７】
正極材料層中の活物質、導電剤及び結着剤は、それぞれ８０質量％以上９５質量％以下、３質量％以上１８質量％以下及び２質量％以上１７質量％以下の割合で配合することが好ましい。導電剤は、３質量％以上の量にすることにより上述した効果を発揮することができる。導電剤は、１８質量％以下の量にすることにより高温保存下での導電剤表面での非水電解質の分解を低減することができる。結着剤は、２質量％以上の量にすることにより十分な正極強度が得られる。結着剤は、１７質量％以下の量にすることにより、正極中の絶縁材料である結着剤の配合量を減少させ、内部抵抗を減少できる。
【００２８】
正極集電体は、例えばアルミニウム箔、またはＭｇ、Ｔｉ、Ｚｎ、Ｍｎ、Ｆｅ、Ｃｕ及びＳｉよりなる群から選択される少なくとも１種類の元素を含むアルミニウム合金箔であることが好ましい。
【００２９】
正極は、例えば、正極活物質、導電剤及び結着剤を汎用されている溶媒に懸濁してスラリーを調製し、このスラリーを正極集電体に塗布し、乾燥し、その後、プレスを施すことにより作製される。正極はまた正極活物質、導電剤及び結着剤をペレット状に形成して正極材料層とし、これを正極集電体上に形成することにより作製されてもよい。
【００３０】
２）負極
負極は、負極集電体と、この負極集電体の片面または両面に形成され、負極活物質、導電剤及び結着剤を含む負極材料層（負極活物質含有層）とを備える。
【００３１】
負極活物質は、リチウムイオンを吸蔵放出する炭素質物、金属酸化物、金属硫化物、金属窒化物、金属、合金などが挙げられる。使用する負極活物質の種類は１種類または２種類以上にすることができる。
【００３２】
金属酸化物は、チタン含有金属酸化物であることが望ましい。チタン含有金属酸化物の例には、リチウムチタン酸化物、チタン酸化物、ニオブチタン複合酸化物が含まれる。
【００３３】
リチウムチタン酸化物の例には、スピネル構造のＬｉ4+xＴｉ5Ｏ12（ｘは-１≦ｘ≦３）、ラムステライド構造のＬｉ2+xＴｉ3Ｏ7（ｘは-１≦ｘ≦３）が含まれる。
【００３４】
チタン酸化物の例には、アナターゼ構造のＴｉＯ2、単斜晶系のＴｉＯ２（Ｂ）が含まれる。ＴｉＯ２（Ｂ）は、３００〜５００℃の範囲で熱処理されているものが好ましい。ＴｉＯ２（Ｂ）は、Ｎｂを０．５〜１０重量％含有することが好ましい。これにより負極容量を高容量化することができる。電池に充放電が施された後のチタン酸化物には、不可逆なリチウムが残存することがあるため、電池に充放電が施された後のチタン酸化物はＬｉdＴｉＯ2（０＜ｄ≦１）で表すことができる。
【００３５】
ニオブチタン複合酸化物の例には、ＬｉｘＮｂaTｉbＯC（０≦ｘ≦３、０＜ａ≦３、０＜ｂ≦３、５≦ｃ≦１０）が含まれる。ＬｉｘＮｂaTｉbＯCの例には、ＬｉｘＮｂ２ＴｉＯ７、ＬｉｘＮｂ２Ｔｉ２Ｏ９、ＬｉｘＮｂＴｉＯ５が含まれる。８００℃〜１２００℃で熱処理されたＬｉｘTｉ１−ｙＮｂｙＮｂ２Ｏ７＋σ（０≦ｘ≦３、０≦ｙ≦１、０≦σ≦０．３）は、真密度が高く、体積比容量を増大することができる。ＬｉｘＮｂ２ＴｉＯ７は、高密度及び高容量であるため、好ましい。これにより負極容量を高容量化することができる。また、上述の酸化物におけるＮｂまたはＴｉの一部をＶ，Ｚｒ，Ｔａ、Ｃｒ，Ｍｏ、Ｗ、Ｃａ，Ｍｇ、Ａｌ，Ｆｅ、Ｓｉ、Ｂ、Ｐ、Ｋ及びＮａよりなる群から選択される少なくとも一種類の元素で置換しても良い。
【００３６】
リチウムチタン酸化物粒子は、表面に水分子を吸着しやすい。中でも、スピネル構造を有するリチウムチタン酸化物粒子は、その傾向が強い。このため、第１の化合物を含む粒子の表面を、第２の化合物を含む被覆層で被覆しない場合に、リチウムチタン酸化物粒子を負極活物質として用いるには、電池を製造する雰囲気の露点を厳格に管理して雰囲気中の水分量を制御する必要があり、管理を厳格に行っても、被覆層を用いない場合には、第１の化合物が潮解する。第１の実施形態に係る正極活物質を用いると、リチウムチタン酸化物粒子を含む負極活物質を用いた際の製造雰囲気中の水分量の厳格な管理を不要にすることができる。よって、第１の実施形態に係る正極活物質を用いることにより、電極及び電池の製造における量産性とコストを改善することができる。
【００３７】
導電剤は、負極活物質の集電性能を高め、負極集電体との接触抵抗を抑える。導電剤の例は、アセチレンブラック、カーボンブラック、黒鉛を含む。
【００３８】
結着剤は、負極活物質と導電剤を結着できる。結着剤の例は、ポリテトラフルオロエチレン（ＰＴＦＥ）、ポリフッ化ビニリデン（ＰＶｄＦ）、フッ素系ゴム、スチレンブタジエンゴムを含む。
【００３９】
負極材料層中の負極活物質、導電剤及び結着剤は、それぞれ７０質量％以上９６質量％以下、２質量％以上２８質量％以下及び２質量％以上２８質量％以下の割合で配合することが好ましい。導電剤の量を２質量％以上とすることにより、負極材料層の集電性能を向上させ、非水電解質電池の大電流特性を向上させることができる。また、結着剤の量を２質量％以上とすることにより、負極材料層と集電体の結着性を高め、サイクル特性を向上させることができる。一方、導電剤及び結着剤はそれぞれ２８質量％以下にすることが高容量化を図る上で好ましい。
【００４０】
負極集電体は、１Ｖ（vs. Li/Li+）よりも貴である電位範囲において電気化学的に安定であるアルミニウム箔またはＭｇ、Ｔｉ、Ｚｎ、Ｍｎ、Ｆｅ、Ｃｕ及びＳｉよりなる群から選択される少なくとも１種類の元素を含むアルミニウム合金箔であること好ましい。
【００４１】
負極は、例えば負極活物質、導電剤及び結着剤を汎用されている溶媒に懸濁してスラリーを調製し、このスラリーを負極集電体に塗布し、乾燥し、その後、プレスを施すことにより作製される。負極は、また負極活物質、導電剤及び結着剤をペレット状に形成して負極材料層とし、これを負極集電体上に形成することにより作製されてもよい。
【００４２】
３）非水電解質
非水電解質は、例えば電解質を有機溶媒に溶解することにより調製される液状非水電解質、または液状電解質と高分子材料を複合化したゲル状非水電解質を用いることができる。
【００４３】
液状非水電解質は、電解質を０．５Ｍ以上２．５Ｍ以下の濃度で有機溶媒に溶解することが好ましい。
【００４４】
電解質の例は、過塩素酸リチウム（ＬｉＣｌＯ４）、六フッ化リン酸リチウム（ＬｉＰＦ６）、四フッ化ホウ酸リチウム（ＬｉＢＦ４）、六フッ化砒素リチウム（ＬｉＡｓＦ６）、トリフルオロメタスルホン酸リチウム（ＬｉＣＦ３ＳＯ３）、ビストリフルオロメチルスルホニルイミドリチウム［ＬｉＮ（ＣＦ３ＳＯ２）２］のリチウム塩、またはこれらの混合物を含む。電解質は、高電位でも酸化し難いものであることが好ましく、ＬｉＰＦ６が最も好ましい。
【００４５】
有機溶媒の例は、プロピレンカーボネート（ＰＣ）、エチレンカーボネート（ＥＣ）、ビニレンカーボネートのような環状カーボネート；ジエチルカーボネート（ＤＥＣ）、ジメチルカーボネート（ＤＭＣ）、メチルエチルカーボネート（ＭＥＣ）のような鎖状カーボネート；テトラヒドロフラン（ＴＨＦ）、２メチルテトラヒドロフラン（２ＭｅＴＨＦ）、ジオキソラン（ＤＯＸ）のような環状エーテル；ジメトキシエタン（ＤＭＥ）、ジエトエタン（ＤＥＥ）のような鎖状エーテル；またはγ−ブチロラクトン（ＧＢＬ）、アセトニトリル（ＡＮ）、スルホラン（ＳＬ）を含む。これらの有機溶媒は、単独または混合溶媒の形態で用いることができる。
【００４６】
高分子材料の例は、ポリフッ化ビニリデン（ＰＶｄＦ）、ポリアクリロニトリル（ＰＡＮ）、ポリエチレンオキサイド（ＰＥＯ）を含む。
【００４７】
好ましい有機溶媒は、プロピレンカーボネート（ＰＣ）、エチレンカーボネート（ＥＣ）及びジエチルカーボネート（ＤＥＣ）からなる群のうち、少なくとも２つ以上を混合した混合溶媒、またはγ−ブチロラクトン（ＧＢＬ）を含む混合溶媒である。これらの混合溶媒を用いることにより、高温特性の優れた非水電解質電池を得ることができる。
【００４８】
４）セパレータ
セパレータには、例えば、多孔質フィルムまたは合成樹脂製不織布を用いることができる。セパレータを構成する材料には、ポリエチレン、ポリプロピレン、セルロース及びポリフッ化ビニリデン（ＰＶｄＦ）よりなる群から選択される少なくとも１種類を挙げることができる。ポリエチレンまたはポリプロピレンを含む多孔質フィルムは、一定温度において溶融し、電流を遮断することが可能であるために安全性を向上できる。
【００４９】
５）外装部材
外装部材は、厚さ０．５ｍｍ以下のラミネートフィルムから形成されるか、厚さ１ｍｍ以下の金属製容器が用いられる。金属製容器は、厚さ０．５ｍｍ以下であることがより好ましい。
【００５０】
外装部材の形状は、扁平型（薄型）、角型、円筒型、コイン型、及びボタン型から選択できる。外装部材の例には、電池寸法に応じて、例えば携帯用電子機器等に積載される小型電池用外装部材、二輪乃至四輪の自動車等に積載される大型電池用外装部材などが含まれる。
【００５１】
ラミネートフィルムは、樹脂層間に金属層を介在した多層フィルムが用いられる。金属層は、軽量化のためにアルミニウム箔若しくはアルミニウム合金箔が好ましい。樹脂層は、例えばポリプロピレン（ＰＰ）、ポリエチレン（ＰＥ）、ナイロン、ポリエチレンテレフタレート（ＰＥＴ）等から選択される１種類以上の高分子材料を用いることができる。ラミネートフィルムは、熱融着によりシールを行って外装部材の形状に成形することができる。
【００５２】
金属製容器は、アルミニウムまたはアルミニウム合金等から作られる。アルミニウム合金は、マグネシウム、亜鉛、ケイ素等から選択される１種類以上の元素を含む合金が好ましい。合金中に鉄、銅、ニッケル、クロム等の遷移金属が１種類以上含まれる場合、その量は１００質量ｐｐｍ以下にすることが好ましい。
【００５３】
第２の実施形態に係る非水電解質電池を、図面を参照してより具体的に説明する。図１は、扁平型非水電解質二次電池の断面図である。図２は図１のＡ部の拡大断面図である。なお、各図は実施形態の説明とその理解を促すための模式図であり、その形状や寸法、比などは実際の装置と異なる点があるが、これらは以下の説明と公知の技術を参酌して適宜設計変更することができる。
【００５４】
扁平状の捲回電極群１は、２枚の樹脂層の間に金属層を介在したラミネートフィルムからなる袋状外装部材２内に収納されている。扁平状の捲回電極群１は、図２に示すように、外側から負極３、セパレータ４、正極５、セパレータ４の順で積層した積層物を渦巻状に捲回し、プレス成型することにより形成される。
【００５５】
負極３は、負極集電体３ａと負極活物質含有層３ｂとを含む。最外層の負極３は、図２に示すように負極集電体３ａの内面側の片面のみに負極活物質含有層３ｂを形成した構成を有する。その他の負極３は、負極集電体３ａの両面に負極活物質含有層３ｂが形成されている。正極５は、正極集電体５ａの両面に正極活物質含有層５ｂが形成されている。
【００５６】
図１に示すように、捲回電極群１の外周端近傍において、負極端子６が最外層の負極３の負極集電体３ａに接続され、正極端子７が内側の正極５の正極集電体５ａに接続されている。これらの負極端子６および正極端子７は、袋状外装部材２の開口部から外部に延出されている。例えば液状非水電解質は、袋状外装部材２の開口部から注入される。袋状外装部材２の開口部を負極端子６および正極端子７を挟んでヒートシールすることにより捲回電極群１および液状非水電解質が完全密封される。
【００５７】
負極端子は、負極活物質のリチウム吸蔵・放出電位において電気化学的に安定であり、かつ導電性を有する材料から形成されることができる。具体的には、銅、ニッケル、ステンレス、アルミニウム、或いは、Ｍｇ、Ｔｉ、Ｚｎ、Ｍｎ、Ｆｅ、Ｃｕ及びＳｉよりなる群から選択される１種類以上の元素を含むアルミニウム合金等が挙げられる。負極端子は、負極集電体との接触抵抗を低減するために、負極集電体と同様の材料から形成されることが好ましい。
【００５８】
正極端子は、リチウムイオン金属に対する電位が３Ｖ以上５Ｖ以下、好ましくは３Ｖ以上４．２５Ｖ以下の範囲における電気的安定性と導電性とを有する材料から形成されると良い。具体的には、アルミニウム、または、Ｍｇ、Ｔｉ、Ｚｎ、Ｎｉ、Ｃｒ、Ｍｎ、Ｆｅ、Ｃｕ及びＳｉよりなる群から選択される１種類以上の元素を含むアルミニウム合金等が挙げられる。正極端子は、正極集電体との接触抵抗を低減するために、正極集電体と同様の材料から形成されることが好ましい。
【００５９】
第２実施形態に係る非水電解質電池は、図１および図２に示す構成のものに限らず、例えば図３および図４に示す構成の電池であってもよい。図３は、第２実施形態に係る別の扁平型非水電解質二次電池を模式的に示す部分切欠斜視図であり、図４は図３のＢ部の拡大断面図である。
【００６０】
積層型電極群１１は、２枚の樹脂フィルムの間に金属層を介在したラミネートフィルムからなる外装部材１２内に収納されている。積層型電極群１１は、図４に示すように正極１３と負極１４とをその間にセパレータ１５を介在させながら交互に積層した構造を有する。正極１３は複数枚存在し、それぞれが集電体１３ａと、集電体１３ａの両面に担持された正極活物質含有層１３ｂとを備える。負極１４は複数枚存在し、それぞれが負極集電体１４ａと、負極集電体１４ａの両面に担持された負極活物質含有層１４ｂとを備える。各負極１４の負極集電体１４ａは、一辺が負極１４から突出している。突出した負極集電体１４ａは、帯状の負極端子１６に電気的に接続されている。帯状の負極端子１６の先端は、外装部材１１から外部に引き出されている。また、図示しないが、正極１３の正極集電体１３ａは、負極集電体１４ａの突出辺と反対側に位置する辺が正極１３から突出している。正極１３から突出した正極集電体１３ａは、帯状の正極端子１７に電気的に接続されている。帯状の正極端子１７の先端は、負極端子１６とは反対側に位置し、外装部材１１の辺から外部に引き出されている。
【００６１】
以上記載した第２の実施形態によれば、第１の実施形態の正極活物質を含むため、放電容量及び充放電サイクル性能が向上された非水電解質電池を実現することができる。
【００６２】
（第３の実施形態）
第３実施形態に係る電池パックについて、図面を参照して説明する。第３実施形態に係る電池パックは、第２の実施形態に係る非水電解質電池（単電池）を１個又は複数有する。複数の単電池を含む場合、各単電池は、電気的に直列もしくは並列に接続して配置される。また、電池パックは、非水電解質電池の電圧が検知可能な保護回路をさらに備えることが望ましい。
【００６３】
図５及び図６に、電池パック２０の一例を示す。この電池パック２０は、図１に示した構造を有する扁平型電池２１を複数含む。図５は電池パック２０の分解斜視図であり、図６は図５の電池パック２０の電気回路を示すブロック図である。
【００６４】
複数の単電池２１は、外部に延出した負極端子６及び正極端子７が同じ向きに揃えられるように積層され、粘着テープ２２で締結することにより組電池２３を構成している。これらの単電池２１は、図６に示すように電気的に直列に接続されている。
【００６５】
プリント配線基板２４は、負極端子６および正極端子７が延出する単電池２１側面と対向して配置されている。プリント配線基板２４には、図６に示すようにサーミスタ２５、保護回路２６および外部機器への通電用端子２７が搭載されている。なお、プリント配線基板２４が組電池２３と対向する面には、組電池２３の配線と不要な接続を回避するために絶縁板（図示せず）が取り付けられている。
【００６６】
正極側リード２８は、組電池２３の最下層に位置する正極端子７に接続され、その先端はプリント配線基板２４の正極側コネクタ２９に挿入されて電気的に接続されている。負極側リード３０は、組電池２３の最上層に位置する負極端子６に接続され、その先端はプリント配線基板２４の負極側コネクタ３１に挿入されて電気的に接続されている。これらのコネクタ２９，３１は、プリント配線基板２４に形成された配線３２，３３を通して保護回路２６に接続されている。
【００６７】
サーミスタ２５は、単電池２１の温度を検出し、その検出信号は保護回路２６に送信される。保護回路２６は、所定の条件で保護回路２６と外部機器への通電用端子２７との間のプラス側配線３４ａおよびマイナス側配線３４ｂを遮断できる。所定の条件とは、例えばサーミスタ２５の検出温度が所定温度以上になったときである。また、所定の条件とは単電池２１の過充電、過放電、過電流等を検出したときである。この過充電等の検出は、個々の単電池２１もしくは単電池２１全体について行われる。個々の単電池２１を検出する場合、電池電圧を検出してもよいし、正極電位もしくは負極電位を検出してもよい。後者の場合、個々の単電池２１中に参照極として用いるリチウム電極が挿入される。図５および図６の場合、単電池２１それぞれに電圧検出のための配線３５を接続し、これら配線３５を通して検出信号が保護回路２６に送信される。
【００６８】
正極端子７および負極端子６が突出する側面を除く組電池２３の三側面には、ゴムもしくは樹脂からなる保護シート３６がそれぞれ配置されている。
【００６９】
組電池２３は、各保護シート３６およびプリント配線基板２４と共に収納容器３７内に収納される。すなわち、収納容器３７の長辺方向の両方の内側面と短辺方向の内側面それぞれに保護シート３６が配置され、短辺方向の反対側の内側面にプリント配線基板２４が配置される。組電池２３は、保護シート３６およびプリント配線基板２４で囲まれた空間内に位置する。蓋３８は、収納容器３７の上面に取り付けられている。
【００７０】
なお、組電池２３の固定には粘着テープ２２に代えて、熱収縮テープを用いてもよい。この場合、組電池の両側面に保護シートを配置し、熱収縮チューブを周回させた後、熱収縮チューブを熱収縮させて組電池を結束させる。
【００７１】
図５、図６では単電池２１を直列接続した形態を示したが、電池容量を増大させるためには並列に接続してもよい。あるいは、直列接続と並列接続を組合せてもよい。組み上がった電池パックをさらに直列又は並列に接続することもできる。
【００７２】
また、電池パックの態様は用途により適宜変更される。電池パックは、大電流を取り出したときにサイクル特性が優れていることが要求される用途に好適に用いられる。具体的には、デジタルカメラの電源として、又は、例えば二輪乃至四輪のハイブリッド電気自動車、二輪乃至四輪の電気自動車、及び、アシスト自転車の車載用電池として用いられる。特に、車載用電池として好適に用いられる。
【００７３】
以上の第３の実施形態によれば、第２の実施形態の非水電解質電池を含むため、高容量で、且つ、充放電サイクル性能に優れた電池パックを提供することができる。
【実施例】
【００７４】
以下、実施例を詳細に説明する。【００７５】
(実施例１)
遷移金属硫酸塩水和物としてＦｅＳＯ４・Ｈ２Ｏと、ＬｉＦを密閉容器に封入し、３００℃で３日間加熱することにより、タボライト型のＬｉＦｅＳＯ4Ｆ粒子を合成した。得られたＬｉＦｅＳＯ4Ｆ粒子と、Ｆｅの硫酸塩水和物としてＦｅＳＯ４・７Ｈ２Ｏと、Ｌｉ3ＰＯ4に非水溶媒として1-エチル-3-メチルイミダゾリウム-ビス(トリフルオロメタンスルホニル)イミドを加えて密閉容器に封入し、１５０℃で加熱することによって、ＬｉＦｅＳＯ4Ｆ粒子の表面を、ＬｉＦｅＰＯ4層で被覆し、正極活物質を得た。【００７６】
正極活物質を１００質量％とした場合、ＬｉＦｅＳＯ4Ｆ粒子が９７質量％で、ＬｉＦｅＰＯ4層が３質量％であった。【００７７】
（実施例２〜５）
粒子の平均粒径及び被覆層の厚さを下記表１に示すように変更すること以外は、実施例１と同様にして正極活物質を得た。【００７８】
（実施例６，７）
遷移金属硫酸塩水和物として、実施例６でＦｅ０．９Ｍｎ０．１ＳＯ４・Ｈ２Ｏ、実施例７でＦｅ０．９Ｚｎ０．１ＳＯ４・Ｈ２Ｏを用いること以外は、実施例１と同様にして正極活物質を得た。【００７９】
（実施例８〜１０）
Ｆｅの硫酸塩水和物として、実施例８でＦｅＳＯ４・７Ｈ２ＯとＭｎＳＯ４・５Ｈ２Ｏ、実施例９でＦｅＳＯ４・７Ｈ２ＯとＣｏＳＯ４・７Ｈ２Ｏ、実施例１０でＦｅＳＯ４・７Ｈ２ＯとＭｇＳＯ４・７Ｈ２Ｏを用いること以外は、実施例１と同様にして正極活物質を得た。【００８０】
（実施例１１）
実施例１で得られた正極活物質に、アセチレンブラックを正極活物質に対して２重量％加えて、ボールミルにて混合し、正極活物質表面に炭素被膜を形成した。【００８１】
（比較例１）
一般式LiMSO4Fに係る活物質としてタボライト型のＬｉＦｅＳＯ4Ｆ粒子を用い、表面の被覆を行わないものを正極活物質とした。【００８２】
（比較例２）
一般式LiMSO4Fに係る活物質としてＬｉＦｅ0.9Ｍｎ0.1ＳＯ4Ｆを用い、表面の被覆を行わないものを正極活物質とした。【００８３】
（比較例３）
一般式LiMSO4Fに係る活物質としてＬｉＦｅ0.9Ｚｎ0.1ＳＯ4Ｆを用い、表面の被覆を行わないものを正極活物質とした。【００８４】
（比較例４）
タボライト型のＬｉＦｅＳＯ4Ｆ粒子を９７質量部と、ＬｉＦｅＰＯ4粒子３質量部の混合物を正極活物質として用意した。【００８５】
（比較例５）
実施例１と同様にして合成したタボライト型のＬｉＦｅＳＯ4Ｆ粒子と、Ｌｉ２ＣＯ３及びＣｏ２Ｏ３を加えて、Ａｒ雰囲気で８００℃で加熱することによって、ＬｉＦｅＳＯ4Ｆ粒子の表面を、ＬｉＣｏＯ2層で被覆し、正極活物質を得た。【００８６】
実施例及び比較例の正極活物質について、粒子の平均粒径及び被覆層の厚さをＴＥＭ観察により測定し、その結果を下記表１に示す。また、表１には、粒子と被覆層の割合（質量％）を併記する。得られた実施例及び比較例の正極活物質を大気中に48時間放置し、潮解の有無を観察した。【００８７】
また、実施例及び比較例の正極活物質を用い、以下の方法で非水電解質二次電池を作製した。【００８８】
正極活物質に、導電材として正極全体に対して８重量％の黒鉛粉末、結着剤として正極全体に対して５重量％のＰＶｄＦをそれぞれ配合してｎ−メチルピロリドン（ＮＭＰ）溶媒に分散してスラリーを調製した後、厚さ１５μｍのアルミニウム合金箔（純度９９％）に両面塗布し、乾燥し、プレス工程を経て、正極を作製した。【００８９】
負極活物質に、スピネル構造のＬｉ4Ｔｉ5Ｏ12粒子を用いた。負極活物質粒子と、平均粒子径５μｍのＢＥＴ比表面積１０ｍ2／ｇの黒鉛粉末と、結着剤としてＰＶｄＦとを重量比で９０：６：４となるように配合してｎ−メチルピロリドン（ＮＭＰ）溶媒に分散させ、ボールミルを用いて攪拌を行い、スラリーを調製した。得られたスラリーを厚さ１５μｍのアルミニウム合金箔（純度９９．３％）に塗布し、乾燥し、加熱プレス工程を経ることにより、負極を作製した。【００９０】
一方、厚さ２０μｍのセルロース製の不織布セパレータを正極に密着させ、セパレータで正極を覆った後、これらに負極を重ねると共に、負極をセパレータを介して正極と対向させ、これらを渦巻状に捲回して電極群を作製した。この電極群をさらにプレスし扁平状に成形した。厚さが０．３ｍｍのアルミニウム合金（Ａｌ純度９９％）からなる薄型の金属缶（容器）に電極群を収納した。【００９１】
非水電解質として、ジエチルカーボネート（ＤＥＣ）とプロピレンカーボネート（ＰＣ）の混合溶媒（体積比率８０：２０）に電解質としてＬｉＰＦ6を１．０ｍｏｌ／Ｌ溶解することにより液状非水電解質（非水電解液）を調製した。この非水電解質を容器内の電極群に注液し、厚さ４ｍｍ、幅３０ｍｍ、高さ６０ｍｍの薄型非水電解質電池を作製した。【００９２】
得られた実施例及び比較例の電池について、以下の条件で放電容量及び１００サイクル後の容量維持率を測定し、その結果を表２に示す。【００９３】
放電容量の測定条件：２５℃の環境下で電池を１Ｃレートの定電流で電圧２．８Ｖまで充電した後、定電圧モードで電流値が収束するまで充電し、満充電状態から０．２Ｃレートの定電流で１．０Ｖまで放電した時の正極活物質重量あたりの容量を測定した。【００９４】
１００サイクル後の容量維持率の測定条件：２５℃の環境下で電池を１Ｃレートの定電流で電圧２．８Ｖまで充電した後、定電圧モードで電流値が収束するまで充電し、満充電状態から０．２Ｃレートの定電流で１．０Ｖまで放電した時の正極活物質重量あたりの容量を1サイクル目の容量とした。放電時のレートを１Ｃとする以外は、１サイクル目と同じ方法で９８サイクルの充放電を行った後、再度1サイクル目と同じ方法で充放電を行い１００サイクル目の容量を測定した。１００サイクル後の容量維持率は１サイクル目の容量に対する、１００サイクル目の容量比から算出した。
【表１】
0006054540.tif 000002
【表２】
0006054540.tif 000003
【００９５】
表１及び表２に示すように、実施例１〜１０の正極活物質は、潮解が見られないのに対し、比較例１〜４の正極活物質は潮解した。比較例１〜３の正極活物質は、被覆層がないために潮解したと考えられる。また、比較例４のように、第１の化合物粒子に第２の化合物粒子を混合すると、第１の化合物粒子の表面に第２の化合物が付着するが、第１の化合物粒子の表面の大部分が露出しているため、潮解したと考えられる。一方、比較例５では、ＬｉＣｏＯ2層を形成するための熱処理によって第１の化合物粒子が熱分解した。【００９６】
以上述べた少なくとも一つの実施形態及び実施例の正極活物質によれば、一般式ＬｉＭＳＯ4Ｆ（ＭはＦｅ，Ｍｎ及びＺｎよりなる群から選択される少なくとも１種類の元素）で表される第１の化合物を含む粒子の表面を、一般式ＬｉＭ’ＰＯ4（Ｍ’はＦｅ，Ｍｎ，Ｃｏ及びＭｇよりなる群から選択される少なくとも１種類の元素）で表される第２の化合物を含む被覆層で被覆するため、潮解反応が抑制され、非水電解質電池のエネルギー密度及び充放電サイクル性能を向上することが可能な正極活物質を提供することができる。【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１，１１…電極群、２，１２…外装部材、３，１３…正極、３ａ，１３ａ…正極集電体、３ｂ，１３ｂ…正極活物質含有層、４，１５…セパレータ、５，１４…負極、５ａ，１４ａ…負極集電体、５ｂ，１４ｂ…負極活物質含有層、６，１６…負極端子、７，１７…正極端子、２０…電池パック、２１…単電池、２２…粘着テープ、２３…組電池、２４…プリント配線基板、２８…正極側配線、２９…正極側コネクタ、３０…負極側配線、３１…負極側コネクタ、３７…収納容器、３８…蓋。
【図１】
0006054540.tif 000004
【図２】
0006054540.tif 000005
【図３】
0006054540.tif 000006
【図４】
0006054540.tif 000007
【図５】
0006054540.tif 000008
【図６】
0006054540.tif 000009